(57)【要約】【課題】重金属を含む掘削土を効率的かつ低コストで浄化可能とする。【解決手段】汚染土壌浄化方法において、掘削工事で生じた重金属を含む掘削土２に重金属吸着用の鉄粉３を添加する鉄粉添加工程と、鉄粉添加工程により重金属を吸着した重金属吸着鉄粉３８を含む掘削土２を水中での比重選別を行う水中比重選別機２０に供給し、当該水中比重選別機２０によって、重金属吸着鉄粉３８を掘削土２から分離する鉄粉分離工程を実行する。【選択図】図２
2015110203.tif 000002
【特許請求の範囲】
【請求項１】
掘削工事で生じた重金属を含む掘削土に重金属吸着用の鉄粉を添加する鉄粉添加工程と、
前記鉄粉添加工程により前記重金属を吸着した重金属吸着鉄粉を含む掘削土を、水中での比重選別を行う水中比重選別機に供給し、当該水中比重選別機によって、前記重金属吸着鉄粉を前記掘削土から分離する鉄粉分離工程と、
を含むことを特徴とする汚染土壌浄化方法。
【請求項２】
前記水中比重選別機の比重選別用水槽における、前記掘削土を含む泥水の比重が、所定比重となるよう比重調整を行う比重調整工程を更に含むことを特徴とする請求項１に記載の汚染土壌浄化方法。
【請求項３】
前記重金属吸着鉄粉を含む掘削土を遠心分離機に供給して、前記重金属吸着鉄粉を前記掘削土から分離する処理を実行した後、前記鉄粉分離工程において、前記遠心分離機が前記分離処理にて前記掘削土から分離させた、掘削土混じりの前記重金属吸着鉄粉を水中比重選別機に供給し、前記重金属吸着鉄粉を前記掘削土から分離する、
ことを特徴とする請求項１または２に記載の汚染土壌浄化方法。
【請求項４】
前記掘削土混じりの前記重金属吸着鉄粉を前記遠心分離機に供給して、前記重金属吸着鉄粉を前記掘削土から分離させ、当該分離により得た掘削土混じりの前記重金属吸着鉄粉を前記遠心分離機に再度供給する一連の手順を１または複数回実行した後、前記鉄粉分離工程において、前記遠心分離機にて前記掘削土から分離させた、掘削土混じりの前記鉄粉を水中比重選別機に供給し、前記重金属吸着鉄粉を前記掘削土から分離する、
ことを特徴とする請求項３に記載の汚染土壌浄化方法。
【請求項５】
前記水中比重選別機は、土砂洗浄用の汎用機械であることを特徴とする請求項１〜４のいずれかに記載の汚染土壌浄化方法。
【請求項６】
掘削工事で生じた重金属を含む掘削土に重金属吸着用の鉄粉を添加する鉄粉添加装置と、
前記鉄粉添加装置での添加動作により前記重金属を吸着した重金属吸着鉄粉を含む掘削土を、水中での比重選別を行う水中比重選別機に供給する掘削土搬送装置と、
前記重金属吸着鉄粉を前記掘削土から分離する水中比重選別機と、
を備えることを特徴とする汚染土壌浄化システム。
【発明の詳細な説明】
【技術分野】
【０００１】
本発明は、汚染土壌浄化方法および汚染土壌浄化システムに関するものであり、具体的には、重金属を含む掘削土を効率的かつ低コストで浄化可能とする技術に関する。
【背景技術】
【０００２】
掘削工事の対象地盤に重金属が含まれている場合、重金属を含有した掘削土が発生することになる。その場合、掘削土に重金属の吸着材たる鉄粉を添加、撹拌して、掘削土中の重金属を鉄粉に吸着させ、この鉄粉を磁力選別機により回収することで、掘削土の浄化を図ることがある。そうした汚染土壌の浄化技術としては、例えば、重金属で汚染された土壌に対し、水と鉄粉と重金属の移動を促す薬剤を加えて攪拌し、土壌中の重金属を鉄粉に担持させる第１工程と、次いで第１工程で重金属を担持した鉄粉を磁力選別機により土壌から分離する第２工程からなる土壌の浄化方法（特許文献１参照）などが提案されている。
【先行技術文献】
【特許文献】
【０００３】
【特許文献１】特開２０００−５１８３５号公報
【発明の概要】
【発明が解決しようとする課題】
【０００４】
ところが上述の磁力選別機は高価であるうえ、処理能力に限界があり、掘削工事で大量に発生する掘削土の処理に適用するためには、複数台を導入、設置して運用を行う必要が生じる。このため、磁力選別機の導入、運用のコストが更に増大するとともに、工事現場の限られた領域内に相応の設置スペースを確保する必要も生じ、実用的ではない。
【０００５】
そこで本発明では、重金属を含む掘削土を効率的かつ低コストで浄化可能とする技術の提供を目的とする。
【課題を解決するための手段】
【０００６】
上記課題を解決する本発明の汚染土壌浄化方法は、掘削工事で生じた重金属を含む掘削土に重金属吸着用の鉄粉を添加する鉄粉添加工程と、前記鉄粉添加工程により前記重金属を吸着した重金属吸着鉄粉を含む掘削土を、水中での比重選別を行う水中比重選別機に供給し、当該水中比重選別機によって、前記重金属吸着鉄粉を前記掘削土から分離する鉄粉分離工程と、を含むことを特徴とする。
【０００７】
これによれば、重金属吸着後の鉄粉（重金属吸着鉄粉）と掘削土との比重の差異に基づいた、確実な鉄粉分別処理が可能となる。しかも、こうした処理は、高価な磁力選別機を用いる場合と比較して低コストで行うことが出来る。また、水中比重選別機は磁力選別機と比べて処理能力が高く、大量の掘削土が発生した場合でも、その処理に際して多数台の導入が必要となる事態も生じない。そのため、そうした水中比重選別機を採用することで、掘削工事現場の限られたスペースを大きく占有せずに、効率的な汚染土壌浄化を行うことができる。したがって、重金属を含む掘削土を効率的かつ低コストで浄化可能となる。
【０００８】
また、上述の汚染土壌浄化方法において、前記水中比重選別機の比重選別用水槽における、前記掘削土を含む泥水の比重が、所定比重となるよう比重調整を行う比重調整工程を更に含むとすれば好適である。
【０００９】
これによれば、水中比重選別を精度良く行うために泥水の性状を所定程度の低粘度とし、水中における鉄粉（重金属吸着鉄粉）と掘削土とを物理的に分離しやすくすることが可能であり、ひいては水中比重選別の処理精度を良好なものと出来る。例えば、掘削土が多量の粘土分を含むなど、そのままでは水中比重選別機で処理する泥水の流体粘度が大きくなる状況にも対応し、良好な鉄粉分別処理が可能となる。
【００１０】
また、上述の汚染土壌浄化方法において、前記重金属吸着鉄粉を含む掘削土を遠心分離機に供給して、前記重金属吸着鉄粉を前記掘削土から分離する処理を実行した後、前記鉄粉分離工程において、前記遠心分離機が前記分離処理にて前記掘削土から分離させた、掘削土混じりの前記重金属吸着鉄粉を水中比重選別機に供給し、前記重金属吸着鉄粉を前記掘削土から分離する、としてもよい。
【００１１】
これによれば、遠心分離機によって、より高速な鉄粉分別処理を行うと共に、この遠心分離機によって得た分離物（若干の土砂が混入した重金属吸着鉄粉）に関しては水中比重選別機による精度良好な鉄粉分別処理を行うことが可能となり、優れた処理効率と精度良好な鉄粉分別処理が可能となる。
【００１２】
また、上述の汚染土壌浄化方法において、前記掘削土混じりの前記重金属吸着鉄粉を前記遠心分離機に供給して、前記重金属吸着鉄粉を前記掘削土から分離させ、当該分離により得た掘削土混じりの前記重金属吸着鉄粉を前記遠心分離機に再度供給する一連の手順を１または複数回実行した後、前記鉄粉分離工程において、前記遠心分離機にて前記掘削土から分離させた、掘削土混じりの前記鉄粉を水中比重選別機に供給し、前記重金属吸着鉄粉を前記掘削土から分離する、としてもよい。
【００１３】
これによれば、上述した遠心分離機を追加的に用いることによる効果に加え、鉄粉を繰り返し利用することにより、鉄粉添加工程における鉄粉使用量を抑制して、鉄粉の収容や添加を行う各種機器類を小規模化して運用可能となり、汚染土壌浄化処理の合理化を図れる効果も奏する。
【００１４】
なお、上述の遠心分離機は、当該遠心分離機を構成する円筒容器に対し、固体混じりの液体を円周方向から渦を描く様に投入することで、比重の重い固体は遠心分離作用により円筒容器内壁に衝突させて回収し、液体は円筒中心から排出させる機能を有しているものを採用できる。こうした機能を有する遠心分離機、いわゆるサイクロンは、装置の機構が単純であるため、一般的には、濁水からの土砂の分離においては、強制旋回式の遠心分離装置と比べて、分離能力が劣るとされている。しかしながら、上述のサイクロンを、土砂よりも比重が十分に大きい鉄粉の分離を目的として使用する場合には、強制旋回式の遠心分離機と同等の能力を発揮すると考えられ、安定的な処理能力を継続して発揮し、大量の掘削土を連続的に処理する状況には好適である。
【００１５】
また、上述の汚染土壌浄化方法において、前記水中比重選別機は、土砂洗浄用の汎用機械であるとしてもよい。
【００１６】
これによれば、工事現場毎に専用の水中比重選別機を設計、注文する必要はなく、既存製品を用いて鉄粉分別処理を行うことが可能であり、機器導入コストや手間を抑制出来る。
【００１７】
また、本発明の汚染土壌浄化システムは、掘削工事で生じた重金属を含む掘削土に重金属吸着用の鉄粉を添加する鉄粉添加装置と、前記鉄粉添加装置での添加動作により前記重金属を吸着した重金属吸着鉄粉を含む掘削土を、水中での比重選別を行う水中比重選別機に供給する掘削土搬送装置と、前記重金属吸着鉄粉を前記掘削土から分離する水中比重選別機と、を備えることを特徴とする。
【発明の効果】
【００１８】
本発明によれば、重金属を含む掘削土を効率的かつ低コストで浄化可能となる。
【図面の簡単な説明】
【００１９】
【図１】本実施形態の汚染土壌浄化システムを含む全体構成を示す図である。
【図２】本実施形態の汚染土壌浄化方法の手順例を示すフロー図である。
【図３】本実施形態における水中比重選別機の構成例１を示す図である。
【図４】本実施形態における水中比重選別機の構成例２を示す図である。
【図５】本実施形態における鉄粉転用回数確認試験の手順を示す図である。
【図６】本実施形態における鉄粉転用回数の特定試験結果（表）を示す図である。
【図７】本実施形態における鉄粉転用回数の特定試験結果（グラフ）を示す図である。
【図８】本実施形態における汚染土壌浄化方法の実証実験結果（表）を示す図である。
【発明を実施するための形態】
【００２０】
以下に本発明の実施形態について図面を用いて詳細に説明する。図１は本実施形態の汚染土壌浄化システム１を含む全体構成を示す図であり、図２は本実施形態の汚染土壌浄化方法の手順例を示すフロー図である。本実施形態においては、泥水式シールド工法による掘削工事に、汚染土壌浄化システム１を適用した場合について説明する。また、掘削工事により生じた掘削土には、重金属として砒素が含まれていたものとする。
【００２１】
図１に例示する汚染土壌浄化システム１において、シールドマシン１０は、カッタヘッドを回転駆動させて切羽面の掘削を行い、カッタヘッドにより切削した切羽面の土砂すなわち掘削土を泥水と混合し、これを適宜な圧送ポンプと配管からなる排泥系統２６により坑外に圧送する。こうして圧送した泥水は、固液分離装置１１へ送られる。この固液分離装置１１は、泥水と掘削土を分離する泥水処理装置であって、上述の泥水を、振動ふるい等により、掘削土由来の建設発生土（振動ふるい等にて抽出）と泥水とに分離する。
【００２２】
固液分離装置１１にて分離された上述の建設発生土については、一般残土として処分する。他方、固液分離装置１１にて分離された上述の泥水２は、送泥管や送泥ポンプ等の所定系統を介して調整槽１２に供給される。調整槽１２では、供給された泥水２を一旦貯留し、成分調整した上で、送泥系統２５を介して切羽に供給する。
【００２３】
一方、汚染土壌浄化を行う本実施形態の汚染土壌浄化システム１は、砒素吸着槽１４、遠心分離機１５、鉄粉前処理槽１８、鉄粉ストック槽１９、水中比重選別機２０、鉄粉タンク２１、及びそれら各間における泥水、溶液等の移送系統を備えているものとする。また、上述したシールドマシン１０による掘削の進行に伴い、余剰槽１３には泥水２が貯留されていき、一定基準量以上となった分の泥水２が、汚染土壌浄化システム１における砒素吸着槽１４に供給されるものとする。
【００２４】
ここで、図２のフローにて例示する本実施形態の汚染土壌浄化方法において、余剰槽１３から供給された泥水２を砒素吸着槽１４にて貯留し、これに対し、鉄粉タンク２１より取り出した所定量の鉄粉３を投入し、撹拌する（ｓ１０１）。なお、砒素吸着槽１４は、図１に示すように複数配置し、これに合わせて鉄粉ストック槽１９も同数だけ配置するものとする。図１では、３つの砒素吸着槽１４Ａ〜１４Ｃおよび鉄粉ストック槽１９Ａ〜１９Ｃを配置した構成を例示している。なお、１つの砒素吸着槽１４に対し、複数の鉄粉ストック槽１９を配置するとしてもよい。砒素吸着槽１４Ａと鉄粉ストック槽１９Ａ、砒素吸着槽１４Ｂと鉄粉ストック槽１９Ｂ、砒素吸着槽１４Ｃと鉄粉ストック槽１９Ｃは、それぞれ所定の配管系統４０〜４２で結ばれている。また、各砒素吸着槽１４Ａ〜１４Ｃは余剰槽１３と所定の配管系統４３〜４５で結ばれている。
【００２５】
こうした構成において、上述のステップｓ１０１（鉄粉添加工程）を実行する場合、まず、余剰槽１３から供給される泥水２で当該砒素吸着槽１４Ａを満たし、所定量の鉄粉３を水と混合した鉄粉混合液を砒素吸着槽１４Ａに投入し、撹拌作業を行う。その後も余剰槽１３から泥水２が供給される状況であれば、次の砒素吸着槽１４Ｂに鉄粉３を投入し、余剰槽１３から供給される泥水２で砒素吸着槽１４Ｂを満たし、撹拌作業を行う。さらに余剰槽１３から泥水２が供給される状況であれば、次の砒素吸着槽１４Ｃに鉄粉３を投入し、余剰槽１３から供給される泥水２で砒素吸着槽１４Ｃを満たし、撹拌作業を行う。このように、余剰槽１３からの泥水２の供給に応じて、上述の鉄粉３の投入、泥水２との撹拌といった作業を、砒素吸着槽１４Ａ→砒素吸着槽１４Ｂ→砒素吸着槽１４Ｃの順で行う。
【００２６】
砒素吸着槽１４に投入する鉄粉３は、砒素吸着槽１４で貯留している泥水２の比重の大きさが大きいほど、すなわち掘削土量が多いほど投入量を多くする。
【００２７】
鉄粉は、砒素、セレン、六価クロム、カドミウム、鉛、シアンなどの重金属を効率良く吸着し、固定化する性状を有することが知られている。従って、この鉄粉を掘削土を含む泥水２に添加し、十分に撹拌すれば、泥水２中の掘削土粒子に付着した砒素が、鉄粉表面に吸着され、鉄粉３に固定化されることになる。以降、砒素を吸着した鉄粉３を砒素吸着鉄粉３８（重金属吸着鉄粉）と称する。
【００２８】
続いて、上述の砒素吸着槽１４において、泥水２と鉄粉３との撹拌作業を所定時間継続し、泥水２と鉄粉３とが十分混合した後、この混合液である鉄粉添加泥水４を遠心分離機１５に供給し、当該鉄粉添加泥水４からの砒素吸着鉄粉３８の分離を図る（ｓ１０２）。なお、この分離により得られる砒素吸着鉄粉３８には、砒素吸着鉄粉３８と分離しきれなかった土砂が混入する可能性があるが、後述する鉄粉ストック槽１９を経て砒素吸着槽１４に再投入されるため、混入した土砂は再び泥水中に戻されるので問題は生じない。また、各砒素吸着槽１４Ａ〜１４Ｃで得られた鉄粉添加泥水４は、異なる転用回数の砒素吸着鉄粉３８が混じり合うことを防ぐべく、砒素吸着槽１４Ａ〜１４Ｃ間でタイミングをずらして遠心分離機１５に供給する。
【００２９】
上述の遠心分離機１５としてはサイクロンを採用できる。サイクロンは、固体混じりの液体等を円筒容器に対して円周方向から渦を描く様に投入することで、比重の重い砒素吸着鉄粉３８（と掘削土）は遠心分離作用により円筒容器内壁に衝突させて回収し、液体（この場合、泥水）は円筒中心から排出させる機能を有している。
【００３０】
続いて、サイクロンなどの遠心分離機１５により、上述の鉄粉添加泥水４中より砒素吸着鉄粉３８を分離させて得た泥水、すなわち鉄粉回収後泥水７をスラリー槽１６に送り、鉄粉回収後泥水７に含まれる細粒分の土砂を沈降させ、この沈降土砂をプレス１７によって所定の減容、脱水を行ってケーキとした上で（ｓ１０３）、砒素を含まない健全な産業廃棄物（以後、健全産廃とする）として搬出する（ｓ１０４）。なお、本発明の汚染土壌浄化システムを適用していない従来の泥水シールド工法であれば、余剰槽１３から排出される泥水は、このスラリー槽１６に直接供給されて、減容、脱水を経てケーキとされ、砒素で汚染された産業廃棄物（以後、汚染産廃とする）として搬出されることになる。
【００３１】
一方、上述のステップｓ１０２の処理により分離、回収された、若干の土砂を含む砒素吸着鉄粉３８である分離物５は、上述の遠心分離機１５での砒素吸着鉄粉３８の分離動作に伴って鉄粉前処理水槽１８に継続的に送られる（ｓ１０５）。この場合、各砒素吸着槽１４Ａ〜１４Ｃ由来の分離物５が、互いに混じり合うことのないよう、砒素吸着槽別の鉄粉添加泥水４に対する遠心分離機１５での処理が完了する毎に、それまでに鉄粉前処理水槽１８に貯留された分離物５を、鉄粉ストック槽１９Ａ〜１９Ｃのいずれか空いているものに供給する（ｓ１０６）。また、鉄粉ストック槽１９Ａ〜１９Ｃでは、鉄粉前処理水槽１８から供給された分離物５に適宜な加水を行うなどして溶液化し、鉄粉混合液６を生成する（ｓ１０７）。
【００３２】
以上の処理の結果、各砒素吸着槽１４ごとに鉄粉添加泥水４に対する遠心分離機１５での処理が完了すると該当砒素吸着槽１４は空になり、余剰槽１３から新たに供給される泥水２を貯留できる状態となる。一方、該当砒素吸着槽１４Ａ〜１４Ｃと所定系統でつながった鉄粉ストック槽１９Ａ〜１９Ｃには、各砒素吸着槽１４の１回分の鉄粉混合液６が貯留された状態となる。
【００３３】
鉄粉ストック槽１９Ａ〜１９Ｃの鉄粉混合液６は、次の泥水２が計量されている砒素吸着槽１４Ａ〜１４Ｃに配管を通じて投入され、新たな鉄粉添加工程ｓ１０１が開始される。
【００３４】
以降、上述のステップｓ１０１〜ｓ１０７を、予め特定してある、鉄粉転用可能回数に基づく所定回数の範囲内で繰り返し実行する（ｓ１０８：ｎ〜ｓ１０１）。すなわち、転用可能回数限界まで繰り返し実行してもよいし、転用可能回数に応じて、それ以下の回数だけ繰り返し実行してもよい。
【００３５】
砒素吸着槽１４にて泥水２に添加する鉄粉混合液６中の砒素吸着鉄粉３８は、一定量あたりで吸着、固定化できる重金属量の限界を持ち、この限界量までは繰り返し使用しても重金属を吸着、固定化し続けることが可能である。従って、ステップｓ１０２の実行毎に遠心分離機１５で回収される上述の分離物５（若干の土砂を含む砒素吸着鉄粉３８）を繰り返し転用すれば、鉄粉の有効利用を図れる。そのため使用する鉄粉量を低減しコストを削減することが出来る。
【００３６】
他方、１度も鉄粉転用を行わず（図２のフローにおける、ｓ１０８：ｎ〜ｓ１０１での回帰ループを実行しない）、ステップｓ１０７の一度の実行後、すぐさま次なるステップｓ１０９を実行するとしてもよい。
【００３７】
なお、上述のごとく繰り返し砒素吸着鉄粉３８を用いるうちに徐々に鉄粉が失われてその量が減少し、鉄粉混合液６に含まれる鉄粉量が規定量よりも少なくなった場合、未使用の鉄粉３を、鉄粉タンク２１から不足分だけ添加するとすればよい。
【００３８】
こうして、鉄粉転用回数に応じた、上述のステップｓ１０１〜ｓ１０７の繰り返し処理を行い、所定転用回数における最終回における上述のステップｓ１０２、すなわち、遠心分離機１５における鉄粉添加泥水４からの砒素吸着鉄粉３８の分離工程に至った場合（ｓ１０８：ｙ）、この最終回において遠心分離機１５で生じた上述の分離物５は所定の鉄粉ストック槽１９に収容され、当該鉄粉ストック槽１９での適宜な加水に伴って鉄粉混合液６とした後、泥水比重調整槽２２に供給して更に加水し、水中比重選別機２０での水中比重選別処理に好適な適宜な比重に調整する（ｓ１０９）。この好適な比重の例については実証実験結果に基づいて後述する。また、泥水比重調整槽２２は、例えば鉄粉ストック槽１９からの鉄粉混合液６を受け入れる所定容量のタンクと、このタンク内に水を供給する給水装置、およびタンク内における貯留物の撹拌装置を含む構成など、適宜な装置構成のものを必要に応じて採用できる。
【００３９】
次に、上述のように比重調整を行った溶液を、水中比重選別機２０に供給する（ｓ１１０）。水中比重選別機２０においては、泥水比重調整槽２２にて適宜な比重となった上述の溶液から砒素吸着鉄粉３８を水中比重選別処理により選別し分離する（ｓ１１１）。
【００４０】
図３は本実施形態における水中比重選別機２０の構成例１を示す図である。この場合の水中比重選別機２０は、処理対象の溶液すなわち鉄粉混合液６を貯留する一対の水槽５０Ａ、水槽５０Ｂを備えており、一方の水槽が鉄粉混合液６で満たされるごとに、上述の鉄粉ストック槽１９からの鉄粉混合液６の供給先を他方の水槽に切り替える。図３の例においては、現在、水槽５０Ａが上述の鉄粉ストック槽１９から鉄粉混合液６の供給を受け入れており、この鉄粉混合液６を成す泥水２（掘削土）と砒素吸着鉄粉３８の比重差による両者の分離処理が進行中となっている。他方、水槽５０Ｂは、既に鉄粉混合液６で満たされて所定時間が経過し、水中比重選別が進んだ結果、その底部には比重の大きな砒素吸着鉄粉３８が堆積し、その上方の上澄みには鉄粉より比重の小さな鉄粉無し泥水３９が貯まった状態となっている。
【００４１】
図３に例示した状態において、上述したように水槽５０Ａにおける鉄粉混合液６の貯留と水中比重選別処理を進行させる一方で、水槽５０Ｂでの上澄みとなっている鉄粉無し泥水３９すなわち汚泥をスラリー槽１６に送る。スラリー槽１６では、水槽５０Ｂから送られてきた汚泥が含む細粒分の土砂を沈降させ、この沈降土砂をプレス１７によって所定の減容、脱水を行ってケーキとした上で（ｓ１１２）、砒素を含まない健全産廃として搬出する（ｓ１１３）。一方、上述のステップｓ１１１の処理により分離、回収された、水槽５０Ｂ内の砒素吸着鉄粉３８は、所定の排出口５５から取り出し、これを汚染産廃として搬出して（ｓ１１４）、処理を終了する。
【００４２】
水中比重選別機２０は、図３で例示した構成の他にも、図４にて例示するように、土砂洗浄用の汎用機械を採用するとしてもよい。図４は本実施形態における水中比重選別機２０の構成例２を示す図である。ここで示す水中比重選別機２０は、図４にて示すように、断面が三角形状で底面が水面に向け緩やかに上り傾斜した水槽５０、この水槽５０に鉄粉ストック槽１９からの鉄粉混合液６を導く鉄粉混合液供給手段５１、水槽５０の底面に設置され、その一端が水槽５０の水面上に突出したベルトコンベア５２、ベルトコンベア５２の搬送面のうち水槽５０の水面より上空に突出した部位において搬送面に付着した砒素吸着鉄粉３８を掻き取るスクレーパー等の砒素吸着鉄粉回収手段５３、この砒素吸着鉄粉回収手段５３の対面において水槽５０の水面付近の壁面に設けられたオーバーフロー口５４、を具備している。
【００４３】
鉄粉混合液供給手段５１から鉄粉混合液６が供給された水槽５０内では、鉄粉混合液６において比重が大きな砒素吸着鉄粉３８が、水槽底部のベルトコンベア搬送面に沈降する。ベルトコンベア５２は連続的に稼働しており、搬送面に沈降し付着した砒素吸着鉄粉３８を、水槽５０の水面上に向けて搬送することになる。また、ベルトコンベアの搬送面に付着して水槽５０の水面上まで搬送された砒素吸着鉄粉３８は、スクレーパー等の砒素吸着鉄粉回収手段５３により掻き取られ、回収される。ここで回収された砒素吸着鉄粉３８は、上述のステップｓ１１４での処理対象となり、汚染産廃として搬出される。他方、水槽５０において、上澄みとなって水槽内を満たす鉄粉無し泥水３９すなわち汚泥は、オーバーフロー口５４を介して水槽５０の水面付近の壁面から水槽外に排出して、スラリー槽１６に送り、プレス１７による減容、脱水とケーキ形成（ｓ１１２）を経て、健全産廃として搬出（ｓ１１３）する。
【００４４】
なお、上述のフロー例では、水中比重選別機２０による鉄粉分離工程に先立ち、遠心分離機たるサイクロン１５によって事前の鉄粉分離工程を行う処理形態を示した。こうした処理形態の他、図２のフローにおけるステップｓ１０２〜ｓ１０６など、遠心分離機が関与する処理（ｓ１）を実行せず、砒素吸着槽１４にて泥水２（掘削土）と鉄粉３とを撹拌した鉄粉添加泥水４を、適宜な加水等による比重調整を行った上でそのまま水中比重選別機２０に投入し、以降の処理を行うとしてもよい。この場合、上述のステップｓ１１０において水中比重選別機２０が水槽５０にて貯留し、水中比重選別処理の対象となる溶液は鉄粉添加泥水４となる。
【００４５】
なお、上記の説明では、水中比重選別機２０による鉄粉分離工程を１回実行するものとしたが、これに限らず、複数回実行してもよい。すなわち、水中比重選別機２０により分離された砒素吸着鉄粉３８に僅かな土砂が混じっている場合に、その分離物を再度、水中比重選別機２０に投入して、より完全に砒素吸着鉄粉３８を土砂から分離することとしてもよい。
【００４６】
また、上述した鉄粉３の転用可能回数の特定方法は以下のようなものとなる。図５は、本実施形態における鉄粉転用回数確認試験の手順を示す図である。すなわち、試験容器３０において、所定量の水（例：１リットル）と砒素（例：０．５ｍｇ）を混入させた砒素混入溶液３５を作成し、これに鉄粉３を４ｇ投入して１時間撹拌させる。この砒素混入溶液３５は、液固比５の泥水に、土量あたり２％の鉄粉を添加したケースを想定している。
【００４７】
１時間の撹拌後、砒素を吸着させた鉄粉、すなわち砒素吸着鉄粉３８のみをろ過等により砒素混入溶液３５から取り出す。ここまでの処理で、上述のステップｓ１０２もしくはｓ１０３における、鉄粉添加泥水４からの鉄粉３の分離処理が１回実行されたのと同義とする。また、砒素混入溶液３５に対するろ過等の固液分離処理で得られる、濾液のｐＨ、ＥＣ、砒素濃度を測定した。
【００４８】
引き続き、試験容器３０に新たに用意した砒素混入溶液３５に対し、上述の１回目の処理で取り出した鉄粉３を投入して１時間撹拌させ、上述同様、砒素吸着鉄粉３８を砒素混入溶液３５から取り出す作業を行う。これでステップｓ１０２における分離処理の２回目が実行されたのと同義とする。この場合にも、上述同様に、濾液のｐＨ、ＥＣ、砒素濃度を測定した。
【００４９】
本実施形態ではこうした処理を１０回繰り返し行った。また、砒素混入溶液３５は、砒素濃度０．５ｍｇ／ｌ、０．０５ｍｇ／ｌの２液を用意し、試験対象とした。図６は本実施形態における鉄粉転用回数の特定試験結果表４００を示す図であり、図７は本実施形態における鉄粉転用回数の特定試験結果グラフ５００を示す図である。図６の表４００、及び図７のグラフ５００に示すように、砒素濃度０．０５ｍｇ／Ｌの汚染水に対し、同じ鉄粉で１０回まで繰り返し処理を行った場合、濾液に残留した砒素（Ａｓ）はいずれの回でも０．００２ｍｇ／Ｌ以下であり、転用を１０回繰り返すとしても砒素濃度を十分に低減できることが明らかである。一方、砒素濃度０．５ｍｇ／Ｌの汚染水に対し、同じ鉄粉で繰り返し処理を行った場合、処理１回目において残留した砒素濃度は０．００１ｍｇ／Ｌ以下であるが、処理２回目では、残留した砒素濃度が０．０８０ｍｇ／Ｌとなり、砒素濃度を十分に低減出来ていないことがわかる。濃度の高低を踏まえると、砒素濃度０．５ｍｇ／Ｌの汚染水に対する処理１回は、砒素濃度０．０５ｍｇ／Ｌの汚染水に対する処理１０回に相当すると推定されることから、０．５ｍｇ／Ｌの汚染水に対する処理２回目で砒素濃度を十分に低減出来なくなった結果は、この試験で用いた鉄粉の転用可能回数が、砒素濃度０．０５ｍｇ／Ｌの汚染物に対して、少なくとも１０回より多く、２０回より少ない回数であることを示している。こうして砒素濃度０．５ｍｇ／Ｌの汚染水に関して転用可能回数の目処をつけたならば、再度、砒素濃度０．０５ｍｇ／Ｌの汚染水に対する上述の試験を行って、砒素濃度を十分に低減出来なくなる限界の転用回数、すなわち転用可能回数を見極める。また、このように特定した鉄粉の転用可能回数が、例えば１５回であったならば、所定の安全率を考慮して実際の転用回数を１２回などと決定することができる。
【００５０】
続いて、本実施形態における汚染土壌浄化方法の実証実験結果について説明する。図８は本実施形態における汚染土壌浄化方法の実証実験結果（表）を示す図である。この実証実験において、まず試験用泥水を作成すべく、使用材料の神奈川県産土丹をハンマーで破砕し、これをジョークラッシャーにて粉砕、高速ブランジャーで加水分散の後、サイクロンによる分別および７５μｍスクリーンによる分級を経て、７５μｍ以下の泥土を５ｍ３タンクに投入し、マッドバランスにて比重を測定しながら加水して目標比重１．０５の泥水を生成した。
【００５１】
続いて、上述のタンク内の泥水の容量を水深から算出し、土粒子密度２．６５としてタンク内の乾土重量を算出した。更に、ここで算出した乾土重量に対して４％の鉄粉を計量し、これを添加・攪伴して、試験用泥水を生成した。なお、この度の実証実験においては、広い粒度分布の鉄粉（５３ＮＪ）を採用したが、単一粒度のものを採用することも可能である。
【００５２】
ここで生成した試験用泥水からメスシリンダーで１Ｌの試料を採取し、試験室で組成を計測した所、図８の実証実験結果７００のうち、「初期」のレコード中にて示すように、比重１．０６３、鉄粉量３．８８ｇ／ｌ、乾土量０．１０１ｋｇ／ｌ、乾土当たりの鉄粉量３．８３（％）となった。
【００５３】
水中比重選別機（土砂洗浄用の汎用機）による試験では、まず、水中比重選別機における水槽内を上述の試験用泥水で満たした上、更に上述の試験用泥水を供給し、この供給開始から５分経過して流量安定後（０．０５ｍ３／分、０．１ｍ３／分）に、水槽からのオーバーフロー分を試料泥水として１．２Ｌ、２回採取し、ここで採取した試料泥水に含まれる鉄粉等について分析した。この分析手法は以下の通りとなる。
【００５４】
まず、上述の試料泥水のうちからメスシリンダーにて１．０Ｌ分を計量し、その重量から泥水比重を算出する。次に、土粒子密度を２．６５とし、上述の泥水比重から試料泥水中の乾土重量を算出する。なお、試料泥水の比重から、泥水中の乾土量を算出する手法としては、例えば泥水比重が１．２であった場合、土体積＋水体積＝１Ｌ、土重量＋水重量＝１．２ｋｇ、水体積＝水重量、土重量＝土体積×２．６５（土粒子密度）、の連立方程式を解くことで乾土重量を得る。
【００５５】
続いて、試料泥水中を棒状磁石で攪伴し、この棒状磁石に付着した鉄粉を採取する。この棒状磁石による鉄粉採取は、該当磁石に鉄粉が付着しなくなるまで１０回程度繰り返し実行する。次に、棒状磁石によって試料泥水から採取された鉄粉を、乾燥炉で乾燥させ、絶乾状態にしてその重量（鉄粉重量）を計測した。
【００５６】
こうした測定により明らかとなった水中比重選別処理後の水槽内の上澄み、であるオーバーフロー泥水の性状は、図８の実証実験結果７００のうち、「オーバー泥水」のレコード中にて示すように、泥水流量０．０５ｍ３／分の場合、オーバーフロー泥水中の鉄粉量３５５ｇ／ｍ３（「初期」の泥水が含む全鉄粉量３８８０ｇ／ｍ３うちの９．１％）、に対し、泥水より回収した鉄粉量（図中ではアンダーと記載）３５２５ｇ／ｍ３（「初期」の泥水が含む全鉄粉量３８８０ｇ／ｍ３うちの９０．９％）であった。一方、泥水流量０．１ｍ３／分の場合、オーバーフロー泥水中の鉄粉量９９５ｇ／ｍ３（「初期」の泥水が含む全鉄粉量３８８０ｇ／ｍ３うちの２５．６％）、に対し、泥水より回収した鉄粉量（図中ではアンダーと記載）２８８５ｇ／ｍ３（「初期」の泥水が含む全鉄粉量３８８０ｇ／ｍ３うちの７４．４％）であった。
【００５７】
この実証実験結果７００によれば、各泥水流量のいずれも泥水中より高効率に鉄粉を分離出来ていることがわかるが、特に泥水流量０．０５ｍ３／分とした場合は鉄粉の分離・回収効率が良好なことが分かる。また、水中比重選別機２０での水中比重選別処理に好適な泥水の比重としては、図８の実証実験結果７００において鉄粉の分離、回収の効率が良好である点を踏まえると、１．０５〜１．０６３を範囲に含むことが分かる。
【００５８】
また、オーバーフロー泥水の性状のうち、土砂に関するものは、図８の実証実験結果７００のうち、「オーバー泥水」のレコード中にて示すように、泥水流量０．０５ｍ３／分の場合、オーバーフロー泥水中の土砂量３３．０ｋｇ／ｍ３（「初期」の泥水が含む全土砂量１０１ｋｇ／ｍ３うちの３２．７％）、に対し、泥水より回収した土砂量（図中ではアンダーと記載）６８．０ｋｇ／ｍ３（「初期」の泥水が含む全土砂量１０１ｋｇ／ｍ３うちの６７．３％）であった。一方、泥水流量０．１ｍ３／分の場合、オーバーフロー泥水中の土砂量４７．５ｋｇ／ｍ３（「初期」の泥水が含む全土砂量１０１ｋｇ／ｍ３うちの４７．０％）、に対し、泥水より回収した土砂量（図中ではアンダーと記載）５３．５ｋｇ／ｍ３（「初期」の泥水が含む全土砂量１０１ｋｇ／ｍ３うちの５３．０％）であった。この実証実験結果７００によれば、各泥水流量のいずれも泥水中より相応の土砂を鉄粉と共に排出する結果となった。
【００５９】
ここで、図８の実証実験結果７００において、「アンダー」のレコードが示す鉄粉量および土砂量は、試料泥水の生成時、すなわち「初期」の泥水に関する計測値（鉄粉量３．８８ｇ／ｌ＝３８８０ｇ／ｍ３、乾土量１０１ｋｇ／ｍ３）を、「オーバー泥水」に関して計測した計測値で減算して得た値である。
【００６０】
なお、本実施形態においては、掘削土が重金属として砒素を含む場合に対応したシステム構成と処理方法について説明したが、上述のように、砒素以外の、セレン、六価クロム、カドミウム、鉛、シアンなどに対して本実施形態の汚染土壌浄化システム、汚染土壌浄化方法を適用するとしてもよい。その場合、泥水中での重金属吸着鉄粉の沈降時間を踏まえる必要がある水中比重選別機における水槽深度やサイズ、泥水流量等、或いは、鉄粉の使用量や撹拌時間、転用可能回数など諸条件の値を、必要に応じて該当重金属の性状に適用させることとなる。
【００６１】
こうした本実施形態によれば、重金属を含む掘削土を効率的かつ低コストで浄化可能となる。以上、本発明の実施の形態について、その実施の形態に基づき具体的に説明したが、これに限定されるものではなく、その要旨を逸脱しない範囲で種々変更可能である。
【符号の説明】
【００６２】
１  汚染土壌浄化システム
２  泥水（掘削土）
３  鉄粉
４  鉄粉添加泥水
５  分離物
６  鉄粉混合液
７  鉄粉回収後泥水
１０  シールドマシン
１１  固液分離装置
１２  調整槽
１３  余剰槽
１４  砒素吸着槽
１５  サイクロン
１６  スラリー槽
１７  プレス
１８  鉄粉前処理槽
１９  鉄粉ストック槽
２０  水中比重選別機
２１  鉄粉タンク
２２  泥水比重調整槽
２５  送泥系統
２６  排泥系統
３０  試験容器
３５  砒素混入溶液
３８  砒素吸着鉄粉
３９  鉄粉無し泥水
４０〜４５  配管系統
５０  水中比重選別用の水槽
５１  鉄粉混合液供給手段
５２  ベルトコンベア
５３  砒素吸着鉄粉回収手段
５４  オーバーフロー口
５５  砒素吸着鉄粉排出口
【図１】
2015110203.tif 000003
【図２】
2015110203.tif 000004
【図３】
2015110203.tif 000005
【図５】
2015110203.tif 000006
【図６】
2015110203.tif 000007
【図７】
2015110203.tif 000008
【図８】
2015110203.tif 000009
【図４】
2015110203.tif 000010